(57)【要約】金属結合を形成する方法を提供する。第１の金属被加工物（１０）と１つまたは複数の第２の金属被加工物（１５）とを、第１の被加工物（１０）の第１の部分（１２）が１つまたは複数の第２の被加工物（１５）の第２の部分（１７）と一般的に重なり合う関係にあるように、互いに近くに配置する。第１の部分（１２）と第２の部分（１７）との間に適切な材料（９９）を提供し、この材料は、粒子または箔の形式である。第１の金属被加工物（１０）と１つまたは複数の第２の金属被加工物（１５）とが互いに接合または溶接されてこれらの間に金属結合が形成されるように、第１の部分（１２）を備えている第１の被加工物（１０）の少なくとも第１の一部分を、第２の部分（１７）を備えている１つまたは複数の第２の被加工物（１５）の一部分に、適切な高圧接合プロセス（９５）および高速接合プロセスのいずれか一方によって押し付ける。
2009541059.tif 000002
【特許請求の範囲】
【請求項１】
第１の金属被加工物と１つまたは複数の第２の金属被加工物との間に金属結合を形成する方法であって、
（ａ）前記第１の金属被加工物と前記１つまたは複数の第２の金属被加工物とを、前記第１の被加工物の第１の部分が前記１つまたは複数の第２の被加工物の第２の部分と一般的に重なり合う関係にあるように、互いに近くに配置するステップと、
（ｂ）前記第１の部分と前記第２の部分との間に適切な材料を提供するステップであって、前記材料が粒子または箔の形式である、前記ステップと、
（ｃ）前記第１の金属被加工物と前記１つまたは複数の第２の金属被加工物とが互いに接合または溶接されてこれらの間に金属結合が形成されるように、前記第１の部分を備えている前記第１の被加工物の少なくとも第１の一部分を、前記第２の部分を備えている前記１つまたは複数の第２の被加工物の第２の一部分に、適切な高圧接合プロセスおよび高速接合プロセスのいずれか一方によって押し付けるステップと、
を含んでいる、方法。
【請求項２】
適切な高圧接合プロセスおよび高速接合プロセスの前記いずれか一方が、間に前記材料を有する前記第１の部分と前記第２の部分との間に接触前縁（contact front）が生じるように、前記第１の部分と前記第２の部分とを、金属結合を形成する相互接触状態にするステップを含んでおり、前記接触前縁は、金属結合した少なくとも１つの部分と、結合していない少なくとも１つの部分との間の位置を定義しており、金属結合した前記少なくとも１つの部分においては、前記第１の部分および前記第２の部分の向かい合う一部分が前記プロセスによってすでに接合されており、結合していない前記少なくとも１つの部分においては、前記第１の部分および前記第２の部分の向かい合う一部分が前記プロセスによってやがて接合され、前記接触前縁は、前記第１の部分と前記第２の部分の間で急速に伝搬する、請求項１に記載の方法。
【請求項３】
前記第１の部分と前記第２の部分とは、前記接触前縁において所定の鋭角にて接触している、請求項２に記載の方法。
【請求項４】
前記接触前縁は約３＊１０３ｍ／秒以上の速度で伝搬する、請求項２に記載の方法。
【請求項５】
前記接触前縁は約６００ｍ／秒以上の速度で伝搬する、請求項２に記載の方法。
【請求項６】
前記接触前縁は、前記結合していない部分における、前記第１の部分と前記第２の部分の向かい合う一部分の間にプラズマが発生するのに十分な速度で、伝搬する、請求項２に記載の方法。
【請求項７】
前記プラズマは、前記伝搬する接触前縁によってプラズマ発生まで加熱される、前記材料の少なくとも一部、を備えている、請求項６に記載の方法。
【請求項８】
前記プロセスは、磁気パルス成形（ＰＭＦ）プロセスである、請求項２に記載の方法。
【請求項９】
ステップ（ｃ）において、前記ＰＭＦプロセスが、電流パルスをコイルに流すことによってパルス磁力を発生させるステップ、を含んでおり、
前記パルス磁力は、
衝撃を与えた後の、前記第１の被加工物の塑性変形エネルギおよび前記第２の被加工物の弾性変形エネルギを合わせたエネルギに等しいかまたはそれより大きい、衝撃を与える前の前記第１の被加工物の初期運動エネルギ、によって、前記第１の一部分が前記第２の一部分に衝撃を与え、これによって、前記１つまたは複数の第２の金属被加工物が互いに接合または溶接される、
ように作用する力である、
請求項８に記載の方法。
【請求項１０】
前記プロセスは爆発圧接プロセスである、請求項２に記載の方法。
【請求項１１】
前記プロセスは、摩擦圧接プロセス、超音波溶接プロセス、拡散接合プロセス、冷間圧接プロセス、ガス圧接プロセス、鍛接プロセス、のうちのいずれか１つである、請求項２に記載の方法。
【請求項１２】
ステップ（ｂ）において、前記粒子は、前記第１の部分と前記第２の部分のうちの少なくとも一方に塗布される、請求項１に記載の方法。
【請求項１３】
ステップ（ｂ）はステップ（ａ）の前に実行される、請求項１２に記載の方法。
【請求項１４】
前記粒子は、前記第１の部分の第１の表面と前記第２の部分の第２の表面のうちの少なくとも一方に塗布される、請求項１２に記載の方法。
【請求項１５】
前記第１の表面と前記第２の表面のうちの少なくとも一方に、前記金属粉末を備えているエマルションによって前記粒子を吹き付けるかまたはコーティングすることによって、前記粒子が第１の表面と前記第２の表面のうちの少なくとも一方に塗布される、請求項１４に記載の方法。
【請求項１６】
前記エマルションが、適切な気体または液体に浮遊している粒子を備えている、請求項１５に記載の方法。
【請求項１７】
前記第１の表面と前記第２の表面のうちの少なくとも一方と、前記粒子との間に静電引力を発生させることによって、前記粒子が前記第１の表面と前記第２の表面のうちの少なくとも一方に塗布される、請求項１４に記載の方法。
【請求項１８】
前記粒子が金属粒子であり、かつ磁化されており、前記第１の部分と前記第２の部分のうちの少なくとも一方が磁化可能であり、前記金属粉末の近傍において、前記少なくとも一方の部分に適切な電流を流して前記少なくとも一方の部分を磁化し、これに起因して、前記粒子が、前記第１の部分と前記第２の部分のうちの少なくとも一方に磁気的に引きつけられる、請求項１４に記載の方法。
【請求項１９】
前記第１の部分と前記第２の部分のうちの少なくとも一方が、少なくともステップ（ｃ）の前に前記粒子を保持しているように構成されている表面形状、を備えている、請求項１に記載の方法。
【請求項２０】
前記表面形状が、凹部、くぼみ、溝、その他のうちのいずれか１項を含んでいる、請求項１９に記載の方法。
【請求項２１】
前記粒子のうちの少なくとも一部が、前記第１の部分と前記第２の部分のうちの少なくとも一方の金属と共通する金属から作製されている、請求項１に記載の方法。
【請求項２２】
前記粒子のうちの少なくとも一部が、前記第１の部分および前記第２の部分の金属と共通する金属から作製されている、請求項１に記載の方法。
【請求項２３】
前記粒子が、前記第１の部分および前記第２の部分を構成している１つまたは複数の金属とは異なる１つまたは複数の金属を備えている、請求項１に記載の方法。
【請求項２４】
前記粒子が、約１＊１０−６メートル〜約２００＊１０−６メートルの範囲内の有効径または特徴的寸法を有する、請求項１に記載の方法。
【請求項２５】
前記粒子が、約５＊１０−６メートル〜約５０＊１０−６メートルの範囲内の有効径または特徴的寸法を有する、請求項１に記載の方法。
【請求項２６】
前記粒子が、約１０−９メートルのオーダーの有効径または特徴的寸法を有する、請求項１に記載の方法。
【請求項２７】
前記粒子が、アルミニウム、鉄または鋼、銅、マグネシウム、ビスマス、リチウム、ニッケル、亜鉛、マグネシウム、銀、金、チタン、スズから選択される少なくとも１つの金属または合金を備えている、請求項１に記載の方法。
【請求項２８】
前記粒子が、酸化マグネシウムおよび酸化アルミニウムから選択される少なくとも一方のセラミックを備えている、請求項１に記載の方法。
【請求項２９】
前記箔が、約１＊１０−６ｍ〜約２００＊１０−６ｍの間の厚さの金属箔を備えている、請求項１に記載の方法。
【請求項３０】
前記箔が、約５＊１０−６ｍ〜約５０＊１０−６ｍの間の厚さの金属箔を備えている、請求項１に記載の方法。
【請求項３１】
請求項１に記載の方法に従って１つまたは複数の第２の金属被加工物に溶接されている第１の金属被加工物を備えている製造品。
【発明の詳細な説明】
【技術分野】
【０００１】
本発明は、被加工物の溶接または接合に適用される圧力もしくは速度、またはその両方を適用することに基づく溶接プロセスおよび接合プロセスに関する。
【背景技術】
【０００２】
被加工物の間に相互結合または金属結合が形成されるように被加工物を接合／溶接する目的には、さまざまな接合プロセスまたは溶接プロセスが使用される。
【０００３】
そのようなプロセスの１つのカテゴリでは、被加工物をその融点まで加熱することなく、あるいはろう材を加えることなく、固相金属結合（solid state metallurgical bond）を提供する。このカテゴリには、少なくとも以下の周知のプロセスが含まれる。
（ｉ）パルス磁場成形（ＰＭＦ）
（ｉｉ）爆発圧接（ＥＷ）
（ｉｉｉ）摩擦圧接（ＦＷ）
（ｉｖ）超音波溶接（ＵＳＷ）
（ｖ）拡散接合（ＤＦＷ）
（ｖｉ）冷間圧接（ＣＷ）
（ｖｉｉ）ガス圧接（ＰＧＷ）
（ｖｉｉｉ）鍛接（ＦＯＷ）
【０００４】
パルス磁場成形（ＰＭＦ）は、金属被加工物またはその一部をパルス磁場によって急激に動かすことによって被加工物を変形させるプロセスである。ＰＭＦプロセスの１つの利点は、このプロセスに伴う熱（specific heat）が最小であり、したがって、被加工物がまったく、またはほとんど加熱されないことであり、本文書においてはこのプロセスを「冷間圧接」または「溶接」と称する。さらに、このプロセスは、他のさまざまな手法の場合のように工具痕跡が残るという欠点がない。
【０００５】
ＰＭＦプロセスでは、強い磁場を発生させる目的で、コンデンサバンクと、成形コイルと、しばしば磁界形成器（field shaper）とを使用する。ＰＭＦプロセスに要求される極めて強い磁場は、コンデンサバンクに蓄えられている電気エネルギを成形コイルに極めて急激に放電することによって発生する。結果として被加工物に誘起される渦電流によって、被加工物と成形コイルとの間に磁気反発力が発生し、成形コイルは自身の位置にしっかりと支持されているため、この反発力によって被加工物が変形する。
【０００６】
反発力の影響を受けて被加工物の表面が動くとき、この表面は磁場からエネルギを吸収する。利用可能なエネルギのほとんどを成形に適用するためと、被加工材料にエネルギが浸透する（これにより抵抗加熱によってエネルギが無駄になる）ことによるエネルギ損失を低減する目的で、成形磁気パルスを極めて短くする。ほとんどのＰＭＦ用途において、パルスの持続時間は、約１０〜約２５０μｓｅｃ（放電電流の第１波の持続時間）である。
【０００７】
本発明の譲受人に譲渡された特許文献１には、第１の金属被加工物の少なくとも一部分を、１つまたは複数の第２の金属被加工物の少なくとも一部分に接合または溶接する方法が開示されている。この方法は、パルス磁力（pulsed magnetic force）によって第１の被加工物の該一部分に運動を誘発して第２の被加工物の該一部分に衝撃を与えるステップ、を含んでおり、この運動によって、第１の被加工物の該少なくとも一部分に運動エネルギが与えられ、これに起因して、２つの該少なくとも一部分が互いに接合または溶接される。
【０００８】
特許文献２には、少なくとも１２インチの外径を有する鋼管の２つの隣接セグメントを橋渡しスリーブ（bridging sleeve）によって接合する接合器が開示されており、短い収縮パルスによる磁場成形によってスリーブが両方の管セグメントに収縮する。
【０００９】
爆発圧接（ＥＷ）は、固相接合プロセスであり、制御下での爆発の結果として被加工物を高速で衝突させることによって、２つの被加工物の間に溶接を形成する。２つの被加工物を、間に空間が存在するように配置し、爆発の衝撃によって２つの被加工物が一端において衝突してそこに接点が形成され、爆発によって生じる力の結果として、２つの被加工物が完全に溶接されるまで接点が被加工物全体に高速で移動する。
【００１０】
摩擦圧接（ＦＷ）は、固相プロセスであり、第１の被加工物と第２の被加工物とが接触した状態で、第１の被加工物を第２の被加工物に対して回転させる、もしくは並進させる、またはその両方を行い、２つの被加工物の間に発生する摩擦によって、結合のためのエネルギが提供する。
【００１１】
超音波溶接（ＵＳＷ）は、固相接合プロセスであり、第１の被加工物を第２の被加工物に高圧で押し付け、間の接触領域に高周波振動を発生させ、結合のためのエネルギを提供する。
【００１２】
拡散接合（ＤＦＷ）は、固相接合プロセスであり、第１の被加工物を第２の被加工物に高圧および高温（ただし、被加工物の融点より低い）において押し付ける。巨視的スケールにおいて被加工物は実質的に変形したり相対的に動くことはない。
【００１３】
冷間圧接（ＣＷ）は、固相接合プロセスであり、第１の被加工物を第２の被加工物に高圧および室温において押し付ける。溶接において被加工物が実質的に変形する。
【００１４】
ガス圧接（ＰＧＷ）または高圧ガス溶接（Hot Pressure Gas Welding）は、固相接合プロセスであり、第１の被加工物を第２の被加工物に高圧および高温において押し付ける。巨視的スケールにおいて被加工物は実質的に変形する。
【００１５】
鍛接（ＦＯＷ）または衝撃圧接は、固相接合プロセスであり、第１および第２の被加工物を溶接温度まで加熱する一方で、第２の被加工物に密着させて第１の被加工物に強い衝撃を加える。接触面において被加工物は実質的に変形する。
【先行技術文献】
【特許文献】
【００１６】
【特許文献１】米国特許第５，８２４，９９８号明細書
【特許文献２】米国特許第５，４４２，８４６号明細書
【発明の概要】
【発明が解決しようとする課題】
【００１７】
本文書では、本発明の深い理解を促進する目的で、以下の用語を使用している。
【００１８】
第１の被加工物：  その少なくとも一部が適切な力（例えば、パルス磁力）によって急激に動き、結果として第２の被加工物（次項参照）に接合または溶接される、金属体。
【００１９】
第２の被加工物：  第１の被加工物の少なくとも一部が接合または溶接される金属体。
【００２０】
加工作用（working）：  第１の被加工物またはその一部分の表面に適用される加工作用の結果であるプロセス。加工作用は、本発明によると、第１の被加工物の形状を変化させることに加えて、第１の被加工物またはその一部分と、第２の被加工物またはその一部分とを接合または溶接する。
【００２１】
接合：  被加工物が第２の被加工物に極めてしっかり接触するように、被加工物に加工作用を加えること。接合は、例えば、本質的に管状の被加工物を、その被加工物の内側の円柱状の金属体に収縮させて、これら２つの被加工物の向かい合う表面を極めて強くかつ本質的に永久的にひとつにする動作である。接合の目的は、例えば、２つの被加工物の間の確固たる電気的接続（すなわち、最小の電気抵抗）を確保することである。
【００２２】
溶接：  第１および第２の被加工物の向かい合う２つの面が互いに一体化するように第１の被加工物を形成すること。溶接においては、これら２つの面は実際には溶けるまたは溶融してひとつになった後、一緒に凝固して一体化する。
【００２３】
金属結合：  金属原子の集合が接近するとき、価電子の波動関数の空間的広がりが増大して金属をひとつに保持する主たる結合。
【００２４】
固相接合：  ろう付け金属を加えることなく、被加工物のうちの少なくとも一方の融点よりも本質的に低い温度において２つの被加工物を一体化する溶接プロセスによって形成される接合。
【００２５】
本発明のいくつかの実施形態を、以下の番号付きパラグラフに定義しておく。
【課題を解決するための手段】
【００２６】
１．第１の金属被加工物と１つまたは複数の第２の金属被加工物との間に金属結合を形成する方法であって、
（ａ）第１の金属被加工物と１つまたは複数の第２の金属被加工物とを、第１の被加工物の第１の部分が１つまたは複数の第２の被加工物の第２の部分と一般的に重なり合う関係にあるように、互いに近くに配置するステップと、
（ｂ）第１の部分と第２の部分との間に適切な材料を提供するステップであって、材料が粒子または箔の形式である、ステップと、
（ｃ）第１の金属被加工物と１つまたは複数の第２の金属被加工物とが互いに接合または溶接されてこれらの間に金属結合が形成されるように、第１の部分を備えている第１の被加工物の少なくとも第１の一部分を、第２の部分を備えている１つまたは複数の第２の被加工物の一部分に、適切な高圧接合プロセスおよび高速接合プロセスのいずれか一方によって押し付けるステップと、
を含んでいる、方法。
【００２７】
２．適切な高圧接合プロセスおよび高速接合プロセスのいずれか一方が、間に材料を有する第１の部分と第２の部分との間に接触前縁（contact front）が生じるように、第１の部分と第２の部分とを、金属結合を形成する相互接触状態（metallurgical bond-forming mutual contact）にするステップを含んでおり、接触前縁が、金属結合した少なくとも１つの部分と、結合していない少なくとも１つの部分との間の位置を定義しており、金属結合した少なくとも１つの部分においては、第１の部分および第２の部分の向かい合う一部分がプロセスによってすでに接合されており、結合していない少なくとも１つの部分においては、第１の部分および第２の部分の向かい合う一部分がプロセスによってやがて接合され、接触前縁が、第１の部分と第２の部分の間で急速に伝搬する、実施形態１に記載の方法。
【００２８】
３．第１の部分と第２の部分とが、接触前縁において所定の鋭角にて接触している、実施形態２に記載の方法。
【００２９】
４．接触前縁が３＊１０３ｍ／秒以上の速度で伝搬する、実施形態２または３のいずれかに記載の方法。
【００３０】
５．接触前縁が約６００ｍ／秒以上の速度で伝搬する、実施形態２〜４のいずれか１つに記載の方法。
【００３１】
６．接触前縁が、結合していない部分における、第１の部分と第２の部分の向かい合う一部分の間にプラズマが発生するのに十分な速度で、伝搬する、実施形態２〜５のいずれか１つに記載の方法。
【００３２】
７．プラズマが、伝搬する接触前縁によってプラズマ発生まで加熱される、材料の少なくとも一部を備えている、実施形態６に記載の方法。
【００３３】
８．プロセスが磁気パルス成形（ＰＭＦ）プロセスである、実施形態２〜７のいずれか１つに記載の方法。
【００３４】
９．ステップ（ｃ）において、ＰＭＦプロセスが、電流パルスをコイルに流すことによってパルス磁力を発生させるステップ、を含んでおり、
パルス磁力は、
衝撃を与えた後の、第１の被加工物の塑性変形エネルギおよび第２の被加工物の弾性変形エネルギを合わせたエネルギに等しいかまたはそれより大きい、衝撃を与える前の第１の被加工物の初期運動エネルギ、によって、第１の一部分が第２の一部分に衝撃を与え、これによって、１つまたは複数の第２の金属被加工物が互いに接合または溶接される、
ように作用する力である、
実施形態８に記載の方法。
【００３５】
１０．プロセスが爆発圧接プロセスである、実施形態２〜７のいずれか１つに記載の方法。
【００３６】
１１．プロセスが摩擦圧接である、実施形態２〜７のいずれか１つに記載の方法。
【００３７】
１２．プロセスが超音波溶接プロセスである、実施形態２〜７のいずれか１つに記載の方法。
【００３８】
１３．プロセスが拡散接合プロセスである、実施形態２〜７のいずれか１つに記載の方法。
【００３９】
１４．プロセスが冷間圧接プロセスである、実施形態２〜７のいずれか１つに記載の方法。
【００４０】
１５．プロセスがガス圧接プロセスである、実施形態２〜７のいずれか１つに記載の方法。
【００４１】
１６．プロセスが鍛接プロセスである、実施形態２〜７のいずれか１つに記載の方法。
【００４２】
１７．ステップ（ｂ）において、粒子が、第１の部分と第２の部分のうちの少なくとも一方に塗布される、実施形態１〜１６のいずれか１つに記載の方法。
【００４３】
１８．ステップ（ｂ）がステップ（ａ）の前に実行される、実施形態１７に記載の方法。
【００４４】
１９．粒子が、第１の部分の第１の表面と第２の部分の第２の表面のうちの少なくとも一方に塗布される、実施形態１〜１８のいずれか１つに記載の方法。
【００４５】
２０．第１の表面と第２の表面のうちの少なくとも一方に、金属粉末を備えているエマルションによって粒子を吹き付けるかまたはコーティングすることによって、粒子が第１の表面と第２の表面のうちの少なくとも一方に塗布される、実施形態１９に記載の方法。
【００４６】
２１．エマルションが、適切な気体または液体に浮遊している粒子を備えている、実施形態２０に記載の方法。
【００４７】
２２．第１の表面と第２の表面のうちの少なくとも一方と、粒子との間に静電引力を発生させることによって、粒子が第１の表面と第２の表面のうちの少なくとも一方に塗布される、実施形態１９に記載の方法。
【００４８】
２３．粒子が金属粒子であり、かつ磁化されており、第１の部分と第２の部分のうちの少なくとも一方が磁化可能であり、金属粉末の近傍において、少なくとも一方の部分に適切な電流を流して少なくとも一方の部分を磁化し、これに起因して、粒子が、第１の部分と第２の部分のうちの少なくとも一方に磁気的に引きつけられる、実施形態１９に記載の方法。
【００４９】
２４．第１の部分と第２の部分のうちの少なくとも一方が、少なくともステップ（ｃ）の前に粒子を保持しているように構成されている表面形状、を備えている、実施形態１〜２３のいずれか１つに記載の方法。
【００５０】
２５．表面形状が、凹部、くぼみ、溝、その他のうちのいずれか１つを含んでいる、実施形態２４に記載の方法。
【００５１】
２６．粒子のうちの少なくとも一部が、第１の部分と第２の部分のうちの少なくとも一方の金属と共通する金属から作製されている、実施形態１〜２５のいずれか１つに記載の方法。
【００５２】
２７．粒子のうちの少なくとも一部が、第１の部分および第２の部分の金属と共通する金属から作製されている、実施形態１〜２６のいずれか１つに記載の方法。
【００５３】
２８．粒子が、第１の部分および第２の部分を構成している１つまたは複数の金属とは異なる１つまたは複数の金属を備えている、実施形態１〜２７のいずれか１つに記載の方法。
【００５４】
２９．粒子が、約１＊１０−６メートル〜約２００＊１０−６メートルの範囲内の有効径または特徴的寸法を有する、実施形態１〜２８のいずれか１つに記載の方法。
【００５５】
３０．粒子が、約５＊１０−６メートル〜約５０＊１０−６メートルの範囲内の有効径または特徴的寸法を有する、実施形態１〜２８のいずれか１つに記載の方法。
【００５６】
３１．粒子が、約１０−９メートルのオーダーの有効径または特徴的寸法を有する、実施形態１〜２８のいずれか１つに記載の方法。
【００５７】
３２．粒子が、アルミニウム、鉄または鋼、銅、マグネシウム、ビスマス、リチウム、ニッケル、亜鉛、マグネシウム、銀、金、チタン、スズから選択される少なくとも１つの金属または合金を備えている、実施形態１〜３１のいずれか１つに記載の方法。
【００５８】
３３．粒子が、酸化マグネシウムおよび酸化アルミニウムから選択される少なくとも一方のセラミックを備えている、実施形態１〜３２のいずれか１つに記載の方法。
【００５９】
３４．箔が、約１＊１０−６ｍ〜約２００＊１０−６ｍの間の厚さの金属箔を備えている、実施形態１〜２８のいずれか１つに記載の方法。
【００６０】
３５．箔が、約５＊１０−６ｍ〜約５０＊１０−６ｍの間の厚さの金属箔を備えている、実施形態１〜２８のいずれか１つに記載の方法。
【００６１】
３６．実施形態１〜３５のいずれか１つに記載の方法に従って１つまたは複数の第２の金属被加工物に溶接されている第１の金属被加工物を備えている製造品。
【００６２】
本発明のいくつかの態様による高圧／高速の接合または溶接においては、プロセスを実施する前に第１の被加工物と第２の被加工物との間に隙間を設ける。次いで、プロセスにおいて、間に材料を有する第１の部分と第２の部分との間に接触前縁が生じるように、第１の部分と第２の部分を、金属結合を形成する相互接触状態にし、したがって、被加工物の、まだ結合されていない接触表面が、互いの間に角度（α）を形成する。
【００６３】
接触前縁は、金属結合した少なくとも１つの部分と、結合していない少なくとも１つの部分との間の、移動する位置または分離線を定義しており、金属結合した少なくとも１つの部分においては、第１の部分および第２の部分の向かい合う一部分がこのプロセスによってすでに接合されており、結合していない少なくとも１つの部分においては、第１の部分および第２の部分の向かい合う一部分がこのプロセスによってやがて接合される。第１の部分全体が第２の部分に結合されるまで、接触前縁が第１の部分と第２の部分の間で急速に伝搬する。
【００６４】
接触点の伝搬速度Ｖc.p.は、２つの被加工物の間の衝撃速度Ｖｒと次式の関係がある。
【数１】
2009541059.tif 000003
【００６５】
衝撃速度は、次の関係によって表すことができる。
【００６６】
【数２】
2009541059.tif 000004
この式において、
ｈ：被加工物の間の隙間
ｌ：ひとつに溶接する被加工物の長さ
ｐ：パルス高圧（すなわち磁気圧力）
γ：材料の密度（specific density）
Δ：圧力によって発生する力によって変形させる被加工物の厚さ
【００６７】
（１）と（２）をひとつにまとめると、Ｖc.p.の次の関係が得られる。
【数３】
2009541059.tif 000005
【００６８】
関係（３）は、Ｖc.p.を減少させることができる場合、式中のさまざまなパラメータをどのように変化させ得るかを示す。
【００６９】
例えば、圧力が同じである場合、より小さい隙間を使用することができ、あるいは、隙間および長さが同じである場合、必要な圧力をより小さくすることができる。
【００７０】
本発明による粒子または箔を提供することによってＶc.p.を減少させることができ、したがって、粒子または箔を使用しない場合よりも、低い圧力もしくは小さい隙間、またはその両方を使用することができる。同様に、隙間もしくは圧力、またはその両方が同じである場合、より長い溶接長さを提供することができる。
【００７１】
上記の関係は、本発明において使用する別の固相接合プロセスのうち、力を印加することにより２つの被加工物の間で伝搬する溶接フロントまたは接触点を形成する固相接合プロセスにも、必要な変更を施したうえで、適用される。
【００７２】
本発明のいくつかの実施形態によると、第１の被加工物および第２の被加工物の任意の組み合わせにおいて、力を発生させる前に２つの被加工物の間に前述の材料を加えることによって、隙間の寸法、もしくは発生させる力の大きさ、またはその両方を減少させることができる。
【００７３】
理論に限定されることなく、プラズマは、通常、力を印加したときに２つの被加工物の間に発生する。接触前縁が伝搬するにつれて、プラズマ（被加工物の間の空気またはガスに高温および高圧が突然加えられ、空気またはガスがその空間を急激に脱しようとする結果として形成される）によって、被加工物の、互いに向かい合うもしくは密着している、またはその両方である表面が本質的に清浄にされ、これらの表面にエネルギが与えられて金属結合が可能となり、接触前縁より下流において２つの被加工物がひとつに接合される。被加工物の間に粉末を加えることによって、プラズマがより容易に形成されるようにすることができ、これにより、隙間の大きさ、もしくは、必要な印加する力の大きさ、またはその両方が低減する。
【００７４】
このように、粒子は、ひとつに溶接する表面の間のプラズマ波の熱を増大させることにより、表面の間の局所的な温度を上昇させ、生成される溶接を促進する役割を果たすことができる。
【００７５】
本発明の別の態様によると、本発明による粒子または箔がすでに間に提供されている状態で、２つの被加工物を当接させ、連続的な高圧または衝撃圧力を印加する。粒子もしくは箔、またはその両方が存在することによって、溶接プロセスが促進される。
【００７６】
以下では、本発明についてと、本発明を実際に実施する方法とを理解する目的で、本発明を制限することのない一例として、好ましい実施形態を添付の図面を参照しながら説明する。
【図面の簡単な説明】
【００７７】
【図１】本発明の一態様による、同心の被加工物をひとつに溶接する方法を概略的に示している。
【図２】ケーブルおよびケーブルラグから成るアセンブリの斜視図であって、ケーブルの端部をケーブルラグの内側空間に挿入した後の状態である。
【図３】図２のアセンブリを上から見た部分断面図である。
【図４】図３における線３−３に沿って切断した断面図である。
【図５】アセンブリを上から見た部分断面図であって、ケーブルラグの円筒部分が収縮し、ケーブルとケーブルラグの間の確固たる接合が形成された後の状態である。
【図６】図５における線５−５に沿って切断した断面図である。
【図７Ａ】本発明の実施形態による、２本の棒体を接合する方法を概略的に示している。
【図７Ｂ】本発明の実施形態による、２本の棒体を接合する方法を概略的に示している。
【図８Ａ】本発明の実施形態による、２本の超伝導体ケーブルを互いに接合する方法を概略的に示している。
【図８Ｂ】本発明の実施形態による、２本の超伝導体ケーブルを互いに接合する方法を概略的に示している。
【図８Ｃ】本発明の実施形態による、２本の超伝導体ケーブルを互いに接合する方法を概略的に示している。
【図９Ａ】２本の超伝導体ケーブルを接合するための、本発明による別の実施形態を概略的に示している。
【図９Ｂ】２本の超伝導体ケーブルを接合するための、本発明による別の実施形態を概略的に示している。
【図９Ｃ】２本の超伝導体ケーブルを接合するための、本発明による別の実施形態を概略的に示している。
【図９Ｄ】２本の超伝導体ケーブルを接合するための、本発明による別の実施形態を概略的に示している。
【図１０Ａ】本発明の実施形態による、接地ケーブルを製造する方法を、概略的な断面図として示している。
【図１０Ｂ】本発明の実施形態による、接地ケーブルを製造する方法を、概略的な断面図として示している。
【図１０Ｃ】本発明の実施形態による、接地ケーブルを製造する方法を、概略的な断面図として示している。
【図１１Ａ】本発明による、超伝導体ケーブルを製造する方法を概略的な断面図として示している。
【図１１Ｂ】本発明による、超伝導体ケーブルを製造する方法を概略的な断面図として示している。
【図１２】２枚の平坦な金属体を溶接するための配置構造を示している。
【図１３】図１２における線１６−１６に沿って切断した断面図である。
【図１４】図１４Ａ、図１４Ｂは、初期状態として平坦な金属被加工物を、円筒状の金属被加工物にＰＭＦ溶接する実施形態を示している。
【図１５】図１５Ａ、図１５Ｂは、初期状態として平坦な金属被加工物を、角柱状の金属被加工物にＰＭＦ溶接する別の実施形態を示している。
【図１６】本発明の別の態様による、被加工物をひとつに溶接する方法を概略的に示している。
【図１７】本発明のさらに別の態様による、被加工物をひとつに溶接する方法を概略的に示している。
【図１８】本発明のさらに別の態様による、被加工物をひとつに溶接する方法を概略的に示している。
【図１９】本発明のさらに別の態様による、被加工物をひとつに溶接する方法を概略的に示している。
【発明を実施するための形態】
【００７８】
図１を参照し、この図は、本発明による、２つの被加工物を溶接する方法を示している。この例においては、第１の被加工物は、少なくとも第１の部分１２を有する円筒状要素１０の形式であり、この第１の部分１２は、棒体１５の形式である第２の被加工物の第２の部分１７と同心であり、かつ重なり合う関係にある。第１の部分と第２の部分は、適切な接合力または溶接力を印加するための任意の適切な技術を使用してそのような力が印加される前、小さな隙間１８によって隔てられている。図示した実施形態においては、接合力はパルス磁力である。
【００７９】
本発明の譲受人に譲渡された特許文献１には、２つの被加工物をパルス磁力を使用して接合または溶接する装置および方法が開示されており、この文書の内容は、その全体が参照により本明細書に援用する。この特許に開示されている方法および装置は、本明細書において後から説明するように必要なＰＭＦ力を提供する目的に使用できるが、本発明はこれに限定されず、任意の適切なＰＭＦ手法を採用することができる。
【００８０】
本発明によると、第１の部分と第２の部分とをＰＭＦ力によってひとつにする前に、多量の適切な粒子９９を隙間１８に提供する。
【００８１】
本発明によると、粒子９９は、任意の適切な形状および大きさの粒子を含んでいることができる。一般には、粒子は、ほぼ球形状であるが、それ以外の規則的または不規則の任意の形状を有することができ、例えば、いくつかの粒子はストランド形状またはそれに類似する形とすることができ、また、粒子の形状は粒子ごとに異なっていることができる。
【００８２】
さらに、粒子９９の大きさは、ほぼ均一とすることができ、または、粒子ごとに異なっていることができる。粒子の大きさは、形状が既知である一意の寸法によって表すことができる。例えば、ほぼ球状の粒子の場合、大きさを直径として表すことができる。特に不規則な形状の粒子の場合、粒子の大きさは、有効径によって表すことが都合よく、有効径は、対象の粒子と同じ体積を有する球状粒子の直径として定義することができる。そのような粒子の実直径または有効径は、例えば、約１＊１０−６ｍないし約５＊１０−６ｍから約５０＊１０−６ｍないし約２００＊１０−６ｍの範囲とすることができ、または、１＊１０−６ｍより小さくすることもでき、場合によっては１０−９ｍのオーダーである。
【００８３】
一般的には、大きい粒子よりも小さい粒子の方が良好であり、なぜなら、粒子が小さいほど表面エネルギが大きく、したがって、プラズマ発生に必要なエネルギが小さいためである。しかしながら、粒子の最適な大きさは、粒子材料の可燃性の関数とすることができる。例えば、マグネシウム、アルミニウム、またはニッケルの粒子では、比較的小さな鋼の粒子を使用して得られるのと同じ効果を、比較的大きな粒子を使用して提供することができる。
【００８４】
粒子９９は、任意の適切な金属またはセラミックから作製することができ、本発明の一態様によると、粒子は非付着性である、すなわち、付着性の材料を含んでいない。２つの被加工物の接合または溶接において使用される粒子９９は、すべてが同じ金属材料または金属以外の材料を備えている、あるいは、さまざまな金属粒子、セラミック粒子、またはその他の適切な粒子の混合物を含んでいることができ、例えば、いくつかの粒子が、ある金属から作製されており、他の粒子は別の金属、セラミック、プラスチック、またはその他の材料から作製されている。オプションとして金属から成る粒子９９の少なくとも一部を、第１の被加工物１０および第２の被加工物１５のいずれか一方または両方と同じ金属から作製することができ、あるいは、少なくとも、第１の部分１２および第２の部分１７のいずれか一方または両方と同じ金属から作製することができる。
【００８５】
例えば、粒子９９は、アルミニウム、亜鉛、マグネシウム、鉄または鋼、銅、マグネシウム、ビスマス、リチウム、ニッケル、銀、金、チタン、スズのいずれか、またはその合金から作製することができ、あるいは、セラミック、金属酸化物（例えば、酸化アルミニウム、酸化マグネシウム）、プラスチック、あるいは実際には任意の適する材料、特に、プラズマを形成することのできる材料、から作製することができる。
【００８６】
図１に示した実施形態によると、粒子９９は、第２の部分１７のみに塗布することが都合よい。粒子９９は、さまざまな多数の方法において塗布することができる。例えば、図１に示した実施形態においては、棒体１５の第２の部分１７を、大量の粒子（例えば、金属粉末の外観を呈する）を含んでいる容器の中に沈めることができ、いくつかの粒子が第２の部分１７の表面に付着する。
【００８７】
あるいは、粒子９９を流体媒体中に浮遊させてエマルションを形成することができる。流体媒体は、気体または液体（例えば、アルコールまたはエーテル）とすることができ、このエマルションを第２の部分１７の表面に吹き付ける、またはコーティングする。粒子は、例えば、アセトンに混合された銀ベースの粉末を含んでおり、被加工物の一部分にエマルションを塗布するときにアセトンが蒸発する。
【００８８】
粒子の必要な一貫性または濃度を提供するため、粒子を適切な分量計（dosimeter）に通すことができる。オプションとして、棒体１７に電位を印加する一方で、反対の電位によって粒子も帯電させることにより、第２の一部分１７の表面への粒子９９の付着を促進する。この電気的引力手法は、必要な変更を施したうえで、エマルションを使用せずに金属粒子９９を第２の部分１７に直接塗布する目的にも使用することができる。
【００８９】
あるいは、粒子９９が適切な金属から作製されているとき、粒子９９を磁化することができ、棒体１５も磁化可能な金属から作製されているとき、棒体１５を適切に永久的または一時的に磁化することによって、磁化された粒子を第２の部分１７の表面に引きつけて、ＰＭＦプロセスが適用されるまで保持することができる。
【００９０】
粒子９９の薄い層を塗布して、粒子９９が第２の部分１７上にほぼ均一に分散していることが好ましい。粒子は、第２の部分１７の全面を均一または不均一に覆う粒子層として形成することができ、層の平均厚さを１個の粒子とすることができ、あるいは、平均厚さを１個の粒子よりも大きくする（例えば、粒子の厚さの２倍、３倍、４倍、５倍、またはそれ以上）ことができる。あるいは、粒子をポケット内に散乱させる、または、粒子が存在しない領域によって隔てられている粒子の島を形成する、または、粒子が存在しない複数の隣接する領域を囲む網状の形式とすることができる。
【００９１】
しかしながら、本発明によると、金属粒子９９を、第１の部分１２のみに、または第１の部分１２および第２の部分１７の両方に、第２の部分１７の場合について上述した方法と同様の方法において、必要な変更を施したうえで、塗布することができる。
【００９２】
粒子９９を第２の部分１７に塗布した時点で、２つの被加工物１０，１５にＰＭＦプロセスを適用することができる。
【００９３】
適切なＰＭＦ力は、適切なＰＭＦコイル９５の内側空間９６の中に２つの被加工物１０，１５を適切に同軸上に配置することによって、例えば、特許文献１に記載されている方法と類似する方法において、印加することができ、この文書の内容は、その全体が参照により本明細書に援用する。ＰＭＦ力を印加した後、第１の一部分１８と第２の一部分１７との間に金属粒子９９の層がはさまれた状態で、第１の一部分１８を第２の一部分１７に押し付ける。理論に限定されることなく、ＰＭＦ力が、２つの被加工物をひとつに溶接または圧着することができる程度に十分に大きいとき、金属粒子９９は、第１の一部分１８および第２の一部分１７の２つの向かい合う表面の溶接および融合を促進するものと考えられる。コイル９６の幅は、一般には、電流がコイル９６に放電されるときに加工される被加工物の長さを決める。
【００９４】
図１に示した実施形態においては、棒体１５はチューブに置き換えることができ、このようにして、任意の望ましい長さの２本のチューブを、図１の配置構成について上述した方法と類似する方法において、必要な変更を施したうえで、任意の望ましい長さにわたり、ひとつに溶接できることが理解されるであろう。
【００９５】
さらには、本発明の別の態様によると、必要な変更を施したうえで、パルス磁力ではなく別の手段によって接合力を提供することにより、間に粒子９９が提供されている２つの被加工物１０，１５の間に固相接合が提供されることが理解されるであろう。
【００９６】
例えば、本発明の別の態様によると、爆発圧接プロセス、または実際には任意の他のプロセス、例えば、必要に応じて、摩擦圧接（ＦＷ）、超音波溶接（ＵＳＷ）、拡散接合（ＤＦＷ）、冷間圧接（ＣＷ）、ガス圧接（ＰＧＷ）、鍛接（ＦＯＷ）によって、必要な変更を施したうえで、接合力を提供することができる。
【００９７】
したがって、対応する爆発圧接プロセスにおいては、コイル９５ではなく、適切なコイル状の爆薬が第１の部分１２の外側に配置されており、図１において第１の部分１２の左側が最初に第２の部分１７に押し付けられ、２つの被加工物の間、円周状の領域に溶接接点（welding contact）が提供されるように、制御下で爆発する。爆発が進行するにつれて、２つの被加工物の間で接触領域が図１の右方向に進み、最終的には第１の部分１２と第２の部分１７との間に固相接合が提供される。
【００９８】
次に、図２〜図６を参照し、これらの図は、本発明による、ケーブルをケーブルラグに接合する方法を示している。ケーブルラグ２２は、別の要素に取り付けるためのアタッチメントベース２４と、内側空間２６を有する本質的に管状の部分２５とを備えている。ケーブル２８は、それぞれが本質的に円柱断面を有する複数の導体ファイバ３０を備えている。
【００９９】
図２〜図４から理解できるように、ケーブルの端部３２をケーブルラグの内側空間２６の中に挿入することによって、ケーブル２８とケーブルラグ２２とが一体化されている。円筒部分２５は元の半径ｒ０１を有し、ケーブルは元の半径ｒ０２を有する。
【０１００】
次いで、図１の実施形態について上述した方法と類似する方法において、必要な変更を施したうえで、適切な粒子９９を端部３２にコーティングする。しかしながら、ファイバ３０それぞれの外面に粒子をコーティングすることができ、この場合、図１の実施形態について上述した方法と類似する方法において、必要な変更を施したうえで、パルス磁場成形プロセスまたは爆発圧接プロセス、あるいは実際には本発明による任意の他の適切な高圧または高速の溶接プロセスもしくは接合プロセスによって、適切な力が円筒部分２５に印加されたとき、円筒部分２５が収縮する。図５から理解できるように、円筒部分２５の内面はケーブル２８の端部３２に溶接され、内側空間２６の中のファイバ３０も互いに溶接され、これらの溶接は、間の粒子によって促進される。あるいは、ファイバ束の外面のうち、内側空間２６の内面と向かい合う、ほぼ外側に面している部分のみに、粒子をコーティングすることができる。この場合、力が印加されると、一般には、ファイバとラグ２２との間の溶接が粒子によって促進される。
【０１０１】
この実施形態および別の実施形態においては、必要な変更を施したうえで、オプションとして、粒子を含んでいるペーストまたはエマルションに一部が浸されている、逆方向に回転する一対のブラシの間に、ファイバを通過させることにより、（ペーストまたはエマルションの中の）粒子をブラシによってファイバに付着させることができる。
【０１０２】
いずれの場合にも、図６に示した収縮の結果として、ファイバ３０が圧縮されて六角形になり、場合によっては、粒子の存在による支援下でひとまとまりに融合し、ファイバ３０自体の間と、ファイバと円筒部分２５との間に金属結合が形成される。収縮後、円筒部分２５は半径ｒ１を有し、ケーブルは半径ｒ２を有する。収縮後には、収縮した管状部分２５の壁がいくらか厚くなっている。
【０１０３】
一般的なケーブルにおいては、ファイバはケーブルの内側空間の例えば約６５％を占有している。ファイバが完全に圧縮されて六角形になった後、ファイバと粒子とが、ケーブルの内側空間の本質的にすべてを占有することができる。
【０１０４】
発明者は、ファイバ同士の間、もしくはファイバと円筒セクションとの間、またはその両方に粒子を提供することによって、これらの間に、円筒セクション２５に印加される力のエネルギレベルに応じて、冶金的に完全な溶接、不完全な溶接、または圧着を得ることができることを発見した。ファイバと円筒セクションとの間の接合または溶接の質が良好であるほど、ケーブル／ケーブルラグの機械的完全性が高く、熱衝撃に対するケーブル／ケーブルラグの耐性が高い。
【０１０５】
図７Ａおよび図７Ｂは、本発明の実施形態による、細長い金属体の２つの端部をひとつに接合する方法を示している。細長い金属体７２および７３の端部７０および端部７１は、金属体の縦軸線に対して鈍角をなす２つの相補的な斜面７４，７５が形成されるように、切断または面取り加工されている。例えば、図１の実施形態について上述した方法と類似する方法において、必要な変更を施したうえで、２つの面７４，７５のうちの少なくとも一方に適切な粒子９９を塗布する。面取り加工または切断された端部７０，７１（このうちの一方または両方が金属粉末を有する）が、それぞれの軸線が互いにわずかにずれた状態で互いに接触するように、２つの金属体７２，７３を配置する。次いで、図７Ａにおいて矢印によって概略的に示したように、強いパルス磁力またはその他の適切な接合力を印加すると、２つの端部７０，７１が互いに衝撃を与えて溶接される、すなわち互いに一体化される。
【０１０６】
図８Ａ〜図８Ｃは、本発明の実施形態による、２本の超伝導体ケーブル（super conductor cable）の端部を接合する方法を示している。２本の超伝導体ケーブル７６，７７（端部のみを示してある）のそれぞれは、第１の金属合金から作製されている金属母材７８と、第２の金属合金から作製されているフィラメント７９とを備えている。適切な電気的連続性を備えるため、フィラメントが同一の広がりを持つ（coextensive）ように２つの端部を接合する必要がある。この目的のため、２本のケーブルの端部７６，７７が、図７Ａおよび図７Ｂにおける棒体の場合と同様に斜めに切断されているが、この場合には、斜平面の一方または両方に金属粒子９９を塗布する。この塗布は、さまざまな方法によって行うことができる。例えば、第１の合金および第２の合金から作製されている２種類の金属粒子を、第２の合金の金属粒子が斜面のうちフィラメント７９の切断端に対応する領域に塗布される一方で、第１の合金の金属粒子が斜面のうち金属母材に対応する領域に塗布されるように、斜面の一方または両方に選択的に塗布することができる。
【０１０７】
端部７６，７７を、円筒状被加工物８２（図８Ｂ）の内側空間８０の中で互いに接触させる。円筒状被加工物８２の内面には、粒子９９があらかじめコーティングされている（８１）。次いで、（図８Ｂにおいて矢印によって概略的に表してある）パルス磁力またはその他の適切な接合力を印加することによって、円筒状被加工物８２が超伝導体ケーブル上に収縮し、したがって、図８Ｃに示したように、２本のケーブルの間の確固たる接合が得られる。
【０１０８】
図９Ａ〜図９Ｄは、本発明の別の実施形態による、２本の超伝導体ケーブルを接合する方法を示している。ケーブル８６および８７の端面８４および８５に穴あけ加工を行い、図９Ｂから理解できるように、それぞれが超伝導体ケーブルのフィラメント８９に対応する複数の穴８８を得る。穴８８に対応する突起９２を備えている接合部材９０を用意し、オプションとして、突起９２または穴８８の少なくとも一方、もしくは、母材表面の対応する結合面、またはこれらの両方に、金属粒子９９を塗布することができる。図９Ｃに示したように、接合部材９０を超伝導体ケーブルの２つの端部に連結し、次いで、このアセンブリ上に円筒体９４を配置する。円筒体９４の内側、もしくは、ケーブル８６，８７および接合部材９０のうち円筒体９４によって覆われる部分の外側、またはその両方に、金属粒子９８をコーティングする。次いで、図９Ｃにおいて矢印によって概略的に示したように、適切なＰＭＦ力、または、高圧もしくは高速によって発生するその他の力を印加し、したがって、図９Ｄに示したように、円筒体９４がケーブル上に収縮し、結果として、確固たる接合が得られる。
【０１０９】
図１０Ａ〜図１０Ｃは、本発明の実施形態による、接地ケーブルまたは接地リードを準備する方法を示している。図１０Ａに示した導体１００は、ある合金（例：鉄）から作製されているコア１０２と、別の合金（例：銅）から作製されているクラッド１０４とから成る。導体１００は、図１に関連して説明したように、必要な変更を施したうえで、準備することができる。図１０Ｂにおいて理解できるように、絶縁材料（例：ポリエチレン、セラミック材料）から作製されている円筒体または被覆層１０６を導体上にかぶせ、これら円筒体または被覆層の上に金属（例：銅円筒体１０８）を重ねる。円筒体１０８と被覆層１０６との間に、本発明による適切な粒子９９を塗布する。図１０Ｂにおいて矢印によって概略的に示したように、本発明による磁気力またはその他の適切な力を印加すると、図１０Ｃに示したように金属円筒体１０８が収縮し、これにより、絶縁体１０６も収縮して密な構造が達成される。
【０１１０】
次に図１１Ａおよび図１１Ｂを参照し、これらの図は、本発明の実施形態による、超伝導体ケーブルを製造する方法を概略的に示している。図１１Ａに示したように、ある合金（例：銅）から作製されている縦長母材１１０は、複数の縦方向穴１１２を備えており、別の合金から作製されているフィラメント１１４が穴のそれぞれに挿入されている。（個々のまたは束としての）フィラメント１１４もしくは穴１１２の内面、またはその両方を、他の実施形態について上述した方法と同様に、必要な変更を施したうえで、適切な粒子９９によってコーティングする。図１１Ａにおいて矢印によって示したように、本発明によるパルス磁力またはその他の適切な力を印加すると、図１１Ｂにおいて理解できるように、ケーブル全体が収縮し、結果として、穴それぞれの壁が、金属粒子を介して少なくとも部分的にフィラメントと接合し、実質的に空隙が存在しない超伝導体ケーブルが得られる。
【０１１１】
図１２は、２枚の平坦な金属被加工物を溶接するための配置構造を斜視図として示しており、図１３はその断面図である（図１２では、図を簡潔にする目的でコイルの支持構造は省いてある）。２枚の平坦な被加工物を接合する目的で、本質的に平坦なコイルを使用する。図１２に示した平坦なコイル１５０は、その全体的な形状および大きさが、第１の被加工物１５２のうち第２の被加工物１５４に接合する領域の形状および大きさと実質的に同じであり、これらの被加工物１５２，１５４の間に粒子９９を塗布する。図１３において理解できるように、コイル巻線１５６は、固定部材１６０によって加工台に固定されている支持壁１５８によって、所定の位置に保持されている。コイル１５０にパルス電流を流すと、平坦な被加工物１５２が急激に下方に動き、被加工物１５２が被加工物１５４に十分急激な（例えば、約３００ｍ／秒以上、または約２００ｍ／秒以上の速度）衝撃を与えるならば、２枚の金属被加工物が互いに溶接される。この目的のため、これらの図において矢印によって表した方向から磁力を印加する。
【０１１２】
次に図１４Ａおよび図１４Ｂを参照し、これらの図は、円柱体１６４の上に平坦な被加工物１６２を溶接する方法を（断面図として）概略的に示しており、被加工物１６２および円柱体１６４の向かい合う表面の一方または両方に粒子９９を塗布した後、本発明による適切なＰＭＦ力またはその他の適切な接合力／溶接力を印加する。同様に、図１５Ａおよび図１５Ｂは、長方形断面の角柱体１６４’に平坦な被加工物１６２’を溶接する方法を示しており、被加工物１６２’および角柱体１６４’の向かい合う表面の一方または両方に粒子９９を塗布した後、本発明による適切なＰＭＦ力またはその他の適切な接合力を印加する。同様に、必要な変更を施したうえで、平坦な被加工物を球状またはその他の３次元被加工物に溶接することができる。
【０１１３】
図１６を参照し、この図は、本発明の別の態様による、摩擦圧接に基づく溶接プロセスを示している。第１の被加工物２０１は、クランプ２０３によって実質的に静止状態に保持されており、２つの被加工物の間、向かい合う表面２０５，２０６に大きな摩擦力が発生するように、第２の被加工物２０２を矢印Ａに沿って第１の被加工物２０１に押し付け、軸線２０４を中心に回転させる、もしくは並進させる、またはその両方を行う。摩擦圧接プロセスを開始する前に、本発明による粒子９９の層を表面２０５，２０６の一方または両方に塗布することができる。あるいは、第２の被加工物を動かないように固定し、第１の被加工物を回転させる、もしくは並進させる、またはその両方を行い、粒子を含んでいる、被加工物の向かい合う表面の間に摩擦力を発生させることができる。あるいは、第１の被加工物および第２の被加工物の両方を互いに対して回転させる、もしくは並進させる、またはその両方を行い、粒子を含んでいる、被加工物の向かい合う表面の間に摩擦力を発生させることができる。
【０１１４】
理論に限定されることなく、被加工物２０１，２０２の間の摩擦力によって、粒子９９の少なくとも一部を燃やす、またはプラズマを発生させることができ、これにより、表面２０５，２０６の間の固相接合が支援される。
【０１１５】
図１７を参照し、この図は、本発明の別の態様による、超音波溶接に基づく溶接プロセスを示している。第１の被加工物２１１はアンビル２１３に保持されており、第２の被加工物２１２は、質量体（mass）２１８に固定されているリード（reed）のソノトロード端部（sonotrode tip）２１９に取り付けられている。第２の被加工物２１２を、互いに向かい合っている表面２１５，２１６が接触するように、矢印Ａに沿って第１の被加工物２１１に押し付ける。超音波振動子２１７は、適切なウェッジ（wedge）を介して高周波振動エネルギをリード２１９に提供し、このエネルギが被加工物２１２，２１１に伝わる。超音波溶接プロセスを開始して実際に被加工物２１１，２１２をひとつにする前に、本発明による粒子９９の層を表面２１５，２１６の一方または両方に塗布することができる。これに加えて、またはこれに代えて、振動エネルギを第１の被加工物に印加することができる。
【０１１６】
理論に限定されることなく、被加工物２１１，２１２の間の振動エネルギによって、粒子９９の少なくとも一部を燃やす、またはプラズマを発生させることができ、これにより、表面２１５，２１６の間の固相接合が支援される。
【０１１７】
図１８を参照し、この図は、本発明の別の態様による、拡散接合または圧着に基づく溶接プロセスを示している。第１の被加工物２２１は、クランプ２２３によって実質的に静止状態に保持されている。２つの被加工物の間、向かい合う表面２２５，２２６において拡散接合または圧着が提供されるように、第２の被加工物２１２を、適切なプレスによって所定の圧力および温度において矢印Ａに沿って第１の被加工物２１１に押し付ける。拡散接合プロセスを開始する前に、本発明による粒子９９の層を、表面２２５，２２６の一方または両方に塗布することができる。あるいは、第２の被加工物を動かないように固定し、第１の被加工物をプレスによって押し付けることができる。あるいは、第１の被加工物および第２の被加工物の両方を、向かい合うプレスによって押し付けることができる。
【０１１８】
理論に限定されることなく、被加工物２２１，２２２の間に圧力によって発生する力によって、粒子９９の少なくとも一部を燃やす、またはプラズマを発生させることができ、これにより、表面２２５，２２６の間の固相接合が促進される。
【０１１９】
図１８に示したプロセスは、拡散接合について上述した方法と類似する方法において、必要な変更を施したうえで、ガス圧接または圧着を提供する目的に使用することもでき、主たる違いとして、拡散接合ではなくガス圧接または圧着を提供するのに十分な温度および圧力を適用する。
【０１２０】
図１８に示したプロセスは、拡散接合について上述した方法と類似する方法において、必要な変更を施したうえで、冷間圧接を提供する目的に使用することもでき、主たる違いとして、温度を室温に維持し、拡散接合ではなく冷間圧接を提供するのに十分な圧力を印加する。
【０１２１】
図１９を参照し、この図は、本発明の別の態様による、鍛接または圧着に基づく溶接プロセスを示している。第１の被加工物２３１はクランプ２３３によって実質的に静止状態に保持されている。第２の被加工物２３２を第１の被加工物２３１に押し付けて、クランプ２３７に保持する。本発明による粒子９９の層を、表面２３５，２３６の一方または両方に塗布することができる。２つの被加工物の間、向かい合う表面２３５，２３６に鍛接が提供されるように、衝撃ハンマー２３８によってクランプ２３７に衝撃を印加する。あるいは、第２の被加工物を動かないように固定し、ハンマーを第１の被加工物に衝突させることができる。あるいは、第１の被加工物および第２の被加工物に、調整されたハンマー衝撃を向かい合う方向に印加することができる。
【０１２２】
理論に限定されることなく、被加工物２３１，２３２の間の衝撃力によって、粒子９９の少なくとも一部を燃やす、またはプラズマを発生させることができ、これにより、表面２３５，２３６の間の固相接合が支援される。
【０１２３】
本発明のさらに別の態様によると、本発明の方法を実施する前に、本明細書に図１〜図１９を参照しながら開示した、粒子を使用する方法に類似する方法において、必要な変更を施したうえで、第１の被加工物および第２の被加工物の向かい合う表面の間に、粒子の層の代わりに箔または積層を使用することができる。
【０１２４】
このような箔は、例えば、約１＊１０−６ｍないし５＊１０−６ｍから約５０＊１０−６ｍないし約２００＊１０−６ｍの間の範囲の厚さ、またはそれより大きい厚さを有することができ、任意の適切な金属または合金、例えば、アルミニウム、亜鉛、マグネシウム、鉄または鋼、銅、マグネシウム、ビスマス、リチウム、ニッケル、銀、金、チタン、スズのいずれか（１つ）から選択される金属または合金から作製することができる。
【０１２５】
本発明のさらに別の態様によると、本発明の方法を実施する前に、本明細書に図１〜図１９を参照しながら開示した、粒子を使用する方法に類似する方法において、必要な変更を施したうえで、第１の被加工物および第２の被加工物の向かい合う表面の間に、粒子の層と一緒に箔または積層を使用することができる。
【０１２６】
方法クレームにおいては、請求項のステップを表すために用いた英数字およびローマ数字は、便宜上使用しているにすぎず、それらのステップの特定の実行順序を暗黙的に意味するものではない。
【０１２７】
請求項全体を通じて使用している語「を備えている」は、「を含んでいる、ただしそれらに限定されない」という意味に解釈されるものとする。
【０１２８】
ここまで、本発明による実施形態の例を図示および開示したが、これらの実施形態には、本発明の概念から逸脱することなく数多くの変更を行うことができることを理解されたい。
【図１】
2009541059.tif 000006
【図２】
2009541059.tif 000007
【図３】
2009541059.tif 000008
【図４】
2009541059.tif 000009
【図５】
2009541059.tif 000010
【図６】
2009541059.tif 000011
【図７Ａ】
2009541059.tif 000012
【図７Ｂ】
2009541059.tif 000013
【図８Ａ】
2009541059.tif 000014
【図８Ｂ】
2009541059.tif 000015
【図８Ｃ】
2009541059.tif 000016
【図９Ａ】
2009541059.tif 000017
【図９Ｂ】
2009541059.tif 000018
【図９Ｃ】
2009541059.tif 000019
【図９Ｄ】
2009541059.tif 000020
【図１０Ａ】
2009541059.tif 000021
【図１０Ｂ】
2009541059.tif 000022
【図１０Ｃ】
2009541059.tif 000023
【図１１Ａ】
2009541059.tif 000024
【図１１Ｂ】
2009541059.tif 000025
【図１２】
2009541059.tif 000026
【図１３】
2009541059.tif 000027
【図１４】
2009541059.tif 000028
【図１５】
2009541059.tif 000029
【図１６】
2009541059.tif 000030
【図１７】
2009541059.tif 000031
【図１８】
2009541059.tif 000032
【図１９】
2009541059.tif 000033
【国際調査報告】
2009541059.tif 000034
2009541059.tif 000035
2009541059.tif 000036